(57)【要約】  低温特性に優れるとともに、充分な硬度を有する架橋ゴム物品を得ることができる含フッ素弾性共重合体組成物；および、低温特性に優れるとともに、充分な硬度を有する架橋ゴム物品の提供。  テトラフルオロエチレンに基づく単位およびＣＦ２＝ＣＦＯＲｆ１（ただし、Ｒｆ１は、炭素数１〜１０のペルフルオロアルキル基である。）に基づく単位を有する含フッ素弾性共重合体と、ペルフルオロポリエーテル鎖および２個以上の重合性不飽和結合を有する有機ケイ素化合物とを含む、含フッ素弾性共重合体組成物。【特許請求の範囲】
【請求項１】
テトラフルオロエチレンに基づく単位および下式（１）で表される化合物に基づく単位を有する含フッ素弾性共重合体と、
ペルフルオロポリエーテル鎖および２個以上の重合性不飽和結合を有する有機ケイ素化合物と、を含む、含フッ素弾性共重合体組成物。
ＣＦ２＝ＣＦＯＲｆ１  （１）
ただし、Ｒｆ１は、炭素数１〜１０のペルフルオロアルキル基である。
【請求項２】
前記有機ケイ素化合物の割合が、前記含フッ素弾性共重合体と前記有機ケイ素化合物との合計（１００質量％）のうち、１０〜４０質量％である、請求項１に記載の含フッ素弾性共重合体組成物。
【請求項３】
前記有機ケイ素化合物が、２価のペルフルオロポリエーテル鎖の両末端に連結基を介してビニルシリル基（ＣＨ２＝ＣＨＳｉ）を有する化合物である、請求項１または２に記載の含フッ素弾性共重合体組成物。
【請求項４】
前記有機ケイ素化合物が、下記式（７）で表される化合物である、請求項１〜３のいずれか一項に記載の含フッ素弾性共重合体組成物。
【化１】
2019009250.tif 000006
（ただし、Ｒ１は、１価の炭化水素基であり、Ｒ２は、水素原子または１価の炭化水素基であり、Ｒｆ７は、２価のペルフルオロポリエーテル鎖である。）
【請求項５】
架橋剤をさらに含む、請求項１〜４のいずれか一項に記載の含フッ素弾性共重合体組成物。
【請求項６】
前記架橋剤を、含フッ素弾性共重合体の１００質量部に対して、０．３〜１０質量部含む、請求項５に記載の含フッ素弾性共重合体組成物。
【請求項７】
前記架橋剤が有機過酸化物である、請求項５または６に記載の含フッ素弾性共重合体組成物。
【請求項８】
架橋助剤をさらに含む、請求項１〜７のいずれか一項に記載の含フッ素弾性共重合体組成物。
【請求項９】
前記含フッ素弾性共重合体に含まれる前記テトラフルオロエチレンに基づく単位と前記式（１）で表される化合物に基づく単位とのモル比が、３５／６５〜９０／１０である、請求項１〜８のいずれか一項に記載の含フッ素弾性共重合体組成物。
【請求項１０】
前記含フッ素弾性共重合体が、下式（２）で表される化合物に基づく単位をさらに有する、請求項１〜９のいずれか一項に記載の含フッ素弾性共重合体組成物。
ＣＦ２＝ＣＦ（ＯＣＦ２ＣＦ２）ｎ−（ＯＣＦ２）ｍ−ＯＲｆ２  （２）
ただし、Ｒｆ２は、炭素数１〜４のペルフルオロアルキル基であり、ｎは、０〜３の整数であり、ｍは、０〜４の整数であり、ｎ＋ｍは、１〜７の整数である。
【請求項１１】
前記含フッ素弾性共重合体が、２個以上の重合性不飽和結合を有する含フッ素単量体に基づく単位をさらに有する、請求項１〜１０のいずれか一項に記載の含フッ素弾性共重合体組成物。
【請求項１２】
前記含フッ素弾性共重合体の全単位の合計に対して、
前記テトラフルオロエチレンに基づく単位の割合が、３５〜７５モル％であり、
前記式（１）で表される化合物に基づく単位の割合が、３〜５７モル％であり、
前記式（２）で表される化合物に基づく単位の割合が、０〜５７モル％であり、
前記重合性不飽和結合を２個以上有する含フッ素単量体に基づく単位の割合が、０〜１モル％である、請求項１〜１１のいずれか一項に記載の含フッ素弾性共重合体組成物。
【請求項１３】
前記含フッ素弾性共重合体が、ヨウ素原子をさらに含有する、請求項１〜１２のいずれか一項に記載の含フッ素弾性共重合体組成物。
【請求項１４】
前記ヨウ素を、含フッ素弾性共重合体（１００質量％）のうち、０．０１〜１．５質量％含有する、請求項１３に記載の含フッ素弾性共重合体組成物。
【請求項１５】
請求項１〜１４のいずれか一項に記載の含フッ素弾性共重合体組成物を架橋してなる、架橋ゴム物品。
【発明の詳細な説明】
【技術分野】
【０００１】
本発明は、含フッ素弾性共重合体組成物および架橋ゴム物品に関する。
【背景技術】
【０００２】
含フッ素弾性共重合体を架橋した架橋ゴム物品は、耐熱性、耐薬品性、耐油性、耐候性等に優れることから、汎用ゴムを用いることができない過酷な環境下の用途に用いられている。【０００３】
低温におけるゴム物性（以下、低温特性とも記す。）に優れる架橋ゴム物品を得ることができる含フッ素弾性共重合体組成物としては、特許文献１において、下記のものが提案されている。
・含フッ素弾性共重合体と、ペルフルオロポリエーテル鎖および３個以上の重合性不飽和結合を有する含フッ素エーテル化合物とを含む含フッ素弾性共重合体組成物。
【先行技術文献】
【特許文献】
【０００４】
【特許文献１】国際公開第２０１１／０４０５７６号
【発明の概要】
【発明が解決しようとする課題】
【０００５】
特許文献１に記載の含フッ素弾性共重合体組成物を架橋した架橋ゴム物品は、伸長した状態で低温（−７０〜−７３℃）で凍結された試験片が温度上昇に伴い弾性を回復して一定の収縮率に達するときの温度を求める低温弾性回復試験（ＴＲ試験）において、収縮率が１０％に達するときの温度（以下、ＴＲ１０とも記す。）が低く、低温特性が良好である。
しかし、特許文献１に記載の含フッ素弾性共重合体組成物を架橋した架橋ゴム物品は、硬度が不充分であり、高圧部に使用されるシール材として問題がある。【０００６】
本発明は、低温特性に優れるとともに、充分な硬度を有する架橋ゴム物品を得ることができる含フッ素弾性共重合体組成物；および、低温特性に優れるとともに、充分な硬度を有する架橋ゴム物品を提供する。
【課題を解決するための手段】
【０００７】
本発明は、下記の態様を有する。
＜１＞テトラフルオロエチレンに基づく単位および下式（１）で表される化合物に基づく単位を有する含フッ素弾性共重合体と、ペルフルオロポリエーテル鎖および２個以上の重合性不飽和結合を有する有機ケイ素化合物とを含む、含フッ素弾性共重合体組成物。
ＣＦ２＝ＣＦＯＲｆ１  （１）
ただし、Ｒｆ１は、炭素数１〜１０のペルフルオロアルキル基である。
＜２＞前記有機ケイ素化合物の割合が、前記含フッ素弾性共重合体と前記有機ケイ素化合物との合計（１００質量％）のうち、１０〜４０質量％である、前記＜１＞の含フッ素弾性共重合体組成物。
＜３＞前記有機ケイ素化合物が、２価のペルフルオロポリエーテル鎖の両末端に連結基を介してビニルシリル基（ＣＨ２＝ＣＨＳｉ）を有する化合物である、前記＜１＞または＜２＞の含フッ素弾性共重合体組成物。
＜４＞前記有機ケイ素化合物が、下記式（７）で表される化合物である、前記＜１＞〜＜３＞のいずれかの含フッ素弾性共重合体組成物。
【化１】
2019009250.tif 000002
（ただし、Ｒ１は、１価の炭化水素基であり、Ｒ２は、水素原子または１価の炭化水素基であり、Ｒｆ７は、２価のペルフルオロポリエーテル鎖である。）
＜５＞架橋剤をさらに含む、前記＜１＞〜＜４＞のいずれかの含フッ素弾性共重合体組成物。
＜６＞前記架橋剤を、含フッ素弾性共重合体の１００質量部に対して、０．３〜１０質量部含む、前記＜５＞の含フッ素弾性共重合体組成物。
＜７＞前記架橋剤が有機過酸化物である、前記＜５＞または＜６＞の含フッ素弾性共重合体組成物。
＜８＞架橋助剤をさらに含む、前記＜１＞〜＜７＞のいずれかの含フッ素弾性共重合体組成物。
＜９＞前記含フッ素弾性共重合体に含まれる前記テトラフルオロエチレンに基づく単位と前記式（１）で表される化合物に基づく単位とのモル比が、３５／６５〜９０／１０である、前記＜１＞〜＜８＞のいずれかの含フッ素弾性共重合体組成物。
＜１０＞前記含フッ素弾性共重合体が、下式（２）で表される化合物に基づく単位をさらに有する、前記＜１＞〜＜９＞のいずれかの含フッ素弾性共重合体組成物。
ＣＦ２＝ＣＦ（ＯＣＦ２ＣＦ２）ｎ−（ＯＣＦ２）ｍ−ＯＲｆ２  （２）
ただし、Ｒｆ２は、炭素数１〜４のペルフルオロアルキル基であり、ｎは、０〜３の整数であり、ｍは、０〜４の整数であり、ｎ＋ｍは、１〜７の整数である。
＜１１＞前記含フッ素弾性共重合体が、２個以上の重合性不飽和結合を有する含フッ素単量体に基づく単位をさらに有する、前記＜１＞〜＜１０＞のいずれかの含フッ素弾性共重合体組成物。
＜１２＞前記含フッ素弾性共重合体の全単位の合計に対して、前記テトラフルオロエチレンに基づく単位の割合が、３５〜７５モル％であり、前記式（１）で表される化合物に基づく単位の割合が、３〜５７モル％であり、前記式（２）で表される化合物に基づく単位の割合が、０〜５７モル％であり、前記重合性不飽和結合を２個以上有する含フッ素単量体に基づく単位の割合が、０〜１モル％である、前記＜１＞〜＜１１＞のいずれか一項に記載の含フッ素弾性共重合体組成物。
＜１３＞前記含フッ素弾性共重合体が、ヨウ素原子をさらに含有する、前記＜１＞〜＜１２＞のいずれかの含フッ素弾性共重合体組成物。
＜１４＞前記ヨウ素を、含フッ素弾性共重合体（１００質量％）のうち、０．０１〜１．５質量％含有する、前記＜１３＞の含フッ素弾性共重合体組成物。
＜１５＞前記＜１＞〜＜１４＞のいずれかの含フッ素弾性共重合体組成物を架橋してなる、架橋ゴム物品。
【発明の効果】
【０００８】
本発明の含フッ素弾性共重合体組成物によれば、低温特性に優れるとともに、充分な硬度を有する架橋ゴム物品を得ることができる。本発明の架橋ゴム物品は、低温特性に優れるとともに、充分な硬度を有する。
【発明を実施するための形態】
【０００９】
本明細書における以下の用語の意味および記載の仕方は、以下の通りである。
共重合体における「単位」とは、単量体が重合することによって形成された該単量体１分子に由来する原子団を意味する。単位は、単量体の重合反応によって直接形成された原子団であってもよく、重合体を処理することによって該原子団の一部が別の構造に変換された原子団であってもよい。
「エーテル性酸素原子」とは、炭素原子−炭素原子間においてエーテル結合（−Ｏ−）を形成する酸素原子をいう。
【００１０】
「式（１）で表される化合物」は、「化合物（１）」と記載する。他の「式で表される化合物」もこれに準じて記載する。
「圧力単位（ＭＰａ）」は特に断りのない限り、「ゲージ（ｇａｕｇｅ）圧」である。
数値範囲を示す「〜」は、その前後に記載された数値を下限値および上限値として含むことを意味する。
【００１１】
＜含フッ素弾性共重合体組成物＞
本発明の含フッ素弾性共重合体組成物は、特定の含フッ素弾性共重合体と、特定の有機ケイ素化合物とを含む。本発明の含フッ素弾性共重合体組成物は、架橋剤をさらに含むことが好ましい。本発明の含フッ素弾性共重合体組成物は、架橋助剤をさらに含むことが好ましい。本発明の含フッ素弾性共重合体組成物は、本発明の効果を損なわない範囲内において、必要に応じて他の添加剤等を含んでいてもよい。
【００１２】
（含フッ素弾性共重合体）
本発明における含フッ素弾性共重合体は、テトラフルオロエチレン（以下、ＴＦＥとも記す。）に基づく単位（以下、ＴＦＥ単位とも記す。）と、後述する化合物（１）に基づく単位（以下、ＰＡＶＥ単位とも記す。）とを有する。本発明の含フッ素弾性共重合体は、後述する化合物（２）に基づく単位（以下、ＰＯＡＶＥ単位とも記す。）および２個以上の重合性不飽和結合を有する含フッ素単量体に基づく単位（以下、ＤＶＥ単位とも記す。）のいずれか一方または両方を有することが好ましい。本発明の含フッ素弾性共重合体は、本発明の効果を損なわない範囲内において、必要に応じて他の単量体に基づく単位をさらに有していてもよい。
【００１３】
ＰＡＶＥ単位は、化合物（１）に基づく単位である。
ＣＦ２＝ＣＦＯＲｆ１  （１）
ただし、Ｒｆ１は、炭素数１〜１０のペルフルオロアルキル基である。
【００１４】
Ｒｆ１において、ペルフルオロアルキル基は、直鎖状であってもよく、分岐状であってもよい。Ｒｆ１の炭素数は、含フッ素弾性共重合体の生産性が向上する点から、１〜５が好ましく、１〜３がより好ましい。
【００１５】
化合物（１）の具体例としては、下記のものが挙げられる。なお、式の後のカッコ内の記載は、その化合物の略称である。
ＣＦ２＝ＣＦＯＣＦ３  （ＰＭＶＥ）、ＣＦ２＝ＣＦＯＣＦ２ＣＦ３（ＰＥＶＥ）、ＣＦ２＝ＣＦＯＣＦ２ＣＦ２ＣＦ３  （ＰＰＶＥ）、ＣＦ２＝ＣＦＯＣＦ２ＣＦ２ＣＦ２ＣＦ３
化合物（１）としては、含フッ素弾性共重合体の生産性が向上する化合物（１）としては、含フッ素弾性共重合体の生産性が向上する点から、ＰＭＶＥ、ＰＥＶＥ、またはＰＰＶＥが好ましい。
【００１６】
ＰＯＡＶＥ単位は、化合物（２）に基づく単位である。含フッ素弾性共重合体が単位（ｃ）を有することによって、架橋ゴム物品としたときの低温特性がさらに優れる。
ＣＦ２＝ＣＦ（ＯＣＦ２ＣＦ２）ｎ−（ＯＣＦ２）ｍ−ＯＲｆ２  （２）
ただし、Ｒｆ２は、炭素数１〜４のペルフルオロアルキル基であり、ｎは、０〜３の整数であり、ｍは、０〜４の整数であり、ｎ＋ｍは、１〜７の整数である。
Ｒｆ２において、ペルフルオロアルキル基は、直鎖状であってもよく、分岐状であってもよい。Ｒｆ２の炭素数は、１〜３が好ましい。
ｎが０のとき、ｍは３または４が好ましい。ｎが１のとき、ｍは２〜４の整数が好ましい。ｎが２または３のとき、ｍは０が好ましい。ｎは、１〜３の整数が好ましい。
Ｒｆ２の炭素数、ｎおよびｍが前記範囲内であれば、含フッ素弾性共重合体を架橋ゴム物品としたときの低温特性が更に優れ、また、含フッ素弾性共重合体の生産性が向上する。
【００１７】
化合物（２）の具体例としては、下記のものが挙げられる。なお、式の後のカッコ内の記載は、その化合物の略称である。
ＣＦ２＝ＣＦ−ＯＣＦ２ＣＦ２−（ＯＣＦ２）４−ＯＣＦ３（Ｃ９ＰＥＶＥ）、
ＣＦ２＝ＣＦ−ＯＣＦ２ＣＦ２−（ＯＣＦ２）２−ＯＣＦ３（Ｃ７ＰＥＶＥ）、
ＣＦ２＝ＣＦ−（ＯＣＦ２ＣＦ２）２−ＯＣＦ２ＣＦ３（（ＥＥＡＶＥ）、
ＣＦ２＝ＣＦ−（ＯＣＦ２ＣＦ２）３−ＯＣＦ２ＣＦ３（ＥＥＥＡＶＥ）
ＣＦ２＝ＣＦ−ＯＣＦ２−ＯＣＦ３、ＣＦ２＝ＣＦ−ＯＣＦ２−ＯＣＦ２−ＯＣＦ３
【００１８】
化合物（２）としては、含フッ素弾性共重合体を架橋ゴム物品としたときの低温特性がさらに優れ、また、含フッ素弾性共重合体の生産性が向上する点から、Ｃ９ＰＥＶＥ、Ｃ７ＰＥＶＥ、ＥＥＡＶＥ、またはＥＥＥＡＶＥが好ましい。
なお、これらの化合物は、対応するアルコールを原料として、国際公開第００／５６６９４号に記載の方法によって製造できる。
【００１９】
ＤＶＥ単位は、２個以上の重合性不飽和結合を有する含フッ素単量体に基づく単位である。含フッ素弾性共重合体がＤＶＥ単位を有することによって、含フッ素弾性共重合体を架橋ゴム物品としたときのゴム物性を維持しつつ低温特性（ＴＲ１０）がさらに優れる。
重合性不飽和結合としては、炭素原子−炭素原子間の二重結合（Ｃ＝Ｃ）、三重結合（Ｃ≡Ｃ）等が挙げられ、二重結合が好ましい。重合性不飽和結合の数は、２〜６個が好ましく、２または３個がより好ましく、２個が特に好ましい。
２個以上の重合性不飽和結合を有する含フッ素単量体は、ぺルフルオロ化合物であることが好ましい。
【００２０】
２個以上の重合性不飽和結合を有する含フッ素単量体としては、含フッ素弾性共重合体を架橋ゴム物品としたときのゴム物性を維持しつつ低温特性（ＴＲ１０）がさらに優れる点から、化合物（３）が好ましい。
ＣＦ２＝ＣＦＯＲｆ３ＯＣＦ＝ＣＦ２  （３）
ただし、Ｒｆ３は、炭素数１〜２５のペルフルオロアルキレン基、または炭素数２〜２５のペルフルオロアルキレン基の炭素原子−炭素原子間に１個以上のエーテル性酸素原子を有する基である。
Ｒｆ３において、ペルフルオロアルキレン基は、直鎖状であってもよく、分岐状であってもよい。Ｒｆ３の炭素数は、含フッ素弾性共重合体を架橋ゴム物品としたときのゴム物性を維持しつつ低温特性（ＴＲ１０）がさらに優れる点から、３または４が好ましい。
【００２１】
化合物（３）の具体例としては、下記のものが挙げられる。なお、式の後のカッコ内の記載は、その化合物の略称である。
ＣＦ２＝ＣＦＯ（ＣＦ２）２ＯＣＦ＝ＣＦ２、
ＣＦ２＝ＣＦＯ（ＣＦ２）３ＯＣＦ＝ＣＦ２（Ｃ３ＤＶＥ）、
ＣＦ２＝ＣＦＯ（ＣＦ２）４ＯＣＦ＝ＣＦ２（（Ｃ４ＤＶＥ）、
ＣＦ２＝ＣＦＯ（ＣＦ２）６ＯＣＦ＝ＣＦ２、ＣＦ２＝ＣＦＯ（ＣＦ２）８ＯＣＦ＝ＣＦ２、
ＣＦ２＝ＣＦＯ（ＣＦ２）２ＯＣＦ（ＣＦ３）ＣＦ２ＯＣＦ＝ＣＦ２、
ＣＦ２＝ＣＦＯ（ＣＦ２）２Ｏ（ＣＦ（ＣＦ３）ＣＦ２Ｏ）２ＣＦ＝ＣＦ２、
ＣＦ２＝ＣＦＯＣＦ２Ｏ（ＣＦ２ＣＦ２Ｏ）２ＣＦ＝ＣＦ２、
ＣＦ２＝ＣＦＯ（ＣＦ２Ｏ）３Ｏ（ＣＦ（ＣＦ３）ＣＦ２Ｏ）２ＣＦ＝ＣＦ２、
ＣＦ２＝ＣＦＯＣＦ２ＣＦ（ＣＦ３）Ｏ（ＣＦ２）２ＯＣＦ（ＣＦ３）ＣＦ２ＯＣＦ＝ＣＦ２
ＣＦ２＝ＣＦＯＣＦ２ＣＦ２Ｏ（ＣＦ２Ｏ）２ＣＦ２ＣＦ２ＯＣＦ＝ＣＦ２等。
化合物（３）としては、含フッ素弾性共重合体を架橋ゴム物品としたときのゴム物性を維持しつつ低温特性（ＴＲ１０）がさらに優れる点から、Ｃ３ＤＶＥ、またはＣ４ＤＶＥが特に好ましい。
【００２２】
単位（ｅ）は、他の単量体（すなわち、ＴＦＥ、化合物（１）、化合物（２）および化合物（３）以外の単量体）に基づく単位である。
他の単量体としては、フッ素原子およびフッ素原子以外のハロゲン原子を有する単量体（ブロモトリフルオロエチレン、ヨードトリフルオロエチレン等）、フッ素原子およびニトリル基を有する単量体（ＣＦ２＝ＣＦＯ（ＣＦ２）５ＣＮ、ペルフルオロ（８−シアノ−５−メチル−３，６−ジオキサ−１−オクテン）等）が挙げられる。
【００２３】
ＴＦＥ単位とＰＡＶＥ単位とのモル比（ＴＦＥ単位／ＰＡＶＥ単位）は、３５／６５〜９０／１０が好ましく、６０／４０〜８５／１５がより好ましく、６５／３５〜８０／２０がさらに好ましい。
ＴＦＥ単位の割合は、含フッ素弾性共重合体を構成するすべての単位（１００モル％）のうち、３５〜７５モル％が好ましく、４０〜７５モル％がより好ましく、５５〜７５モル％がさらに好ましい。
【００２４】
ＰＡＶＥ単位の割合は、含フッ素弾性共重合体を構成するすべての単位（１００モル％）のうち、３〜５７モル％が好ましく、５〜５０モル％がより好ましく、１０〜４０モル％がさらに好ましい。
ＰＯＡＶＥ単位の割合は、含フッ素弾性共重合体を構成するすべての単位（１００モル％）のうち、０〜５７モル％が好ましく、２〜３０モル％がより好ましく、２〜２０モル％がさらに好ましい。
ＤＶＥ単位の割合は、含フッ素弾性共重合体を構成するすべての単位（１００モル％）のうち、０〜１モル％が好ましく、０．０５〜０．５モル％がより好ましく、０．０５〜０．３モル％がさらに好ましい。
【００２５】
単位（ｅ）の割合は、含フッ素弾性共重合体を構成するすべての単位（１００モル％）のうち、０〜５モル％が好ましく、０〜３モル％がより好ましく、０〜２モル％がさらに好ましい。
ＴＦＥ単位、ＰＡＶＥ単位、ＰＯＡＶＥ単位、ＤＶＥ単位および単位（ｅ）の割合が前記範囲内であれば、含フッ素弾性共重合体を架橋ゴム物品としたときのゴム物性が良好である。
【００２６】
本発明における含フッ素弾性共重合体は、含フッ素弾性共重合体の架橋性に優れ、また、架橋ゴム物品のゴム物性がさらに優れる点から、ヨウ素原子をさらに含有することが好ましい。ヨウ素原子は、含フッ素弾性共重合体の高分子鎖の末端に結合していることが好ましい。高分子鎖の末端とは、主鎖の末端および分岐鎖の末端の両方を含む概念とする。
ヨウ素を含有させる方法としては、単位（ｅ）でヨードトリフルオロエチレン等のヨウ素を含有する単量体を用いることで、ヨウ素を含有する単位を本発明の含フッ素弾性共重合体に導入する方法や、後述する化合物（４）、（５）のようなヨウ素を含有する連鎖移動剤を用いる方法が挙げられる。
【００２７】
ヨウ素原子の含有量は、含フッ素弾性共重合体（１００質量％）のうち、０．０１〜１．５質量％が好ましく、０．０１〜１．０質量％がより好ましい。該含有量が前記範囲内であれば、含フッ素弾性共重合体の架橋性がさらに優れ、また、架橋ゴム物品のゴム物性がさらに優れる。
【００２８】
含フッ素弾性共重合体の貯蔵弾性率Ｇ’は、１００〜６００ｋＰａが好ましく、２００〜５００ｋＰａがより好ましく、２００〜４００ｋＰａがさらに好ましい。貯蔵弾性率Ｇ’は、平均分子量の目安であり、高いと分子量が高いことを示し、低いと分子量が低いことを示す。該貯蔵弾性率Ｇ’が前記範囲内であれば、含フッ素弾性共重合体の加工性に優れ、また、架橋ゴム物品としたときのゴム物性に優れる。
【００２９】
（含フッ素弾性共重合体の製造方法）
本発明における含フッ素弾性共重合体は、ラジカル重合開始剤の存在下で、ＴＦＥと化合物（１）とを含む単量体成分を重合させることによって製造できる。単量体成分は、必要に応じて、化合物（２）、化合物（３）、他の単量体を含んでいてもよい。
【００３０】
重合方法としては、ラジカル重合法が好ましい。
ラジカル重合開始源としては、ラジカル重合開始剤、加熱、電離性放射線照射等が挙げられ、含フッ素弾性共重合体の生産性に優れる点から、ラジカル重合開始剤が好ましい。
【００３１】
ラジカル重合開始剤としては、公知のものを用いればよい。
後述する乳化重合に用いるラジカル重合開始剤としては、水溶性開始剤が好ましい。水溶性開始剤としては、過硫酸類（過硫酸アンモニウム、過硫酸ナトリウム、過硫酸カリウム等）、過酸化水素、水溶性有機過酸化物（ジコハク酸ペルオキシド、ジグルタル酸ペルオキシド、ｔｅｒｔ−ブチルヒドロキシペルオキシド等）、有機系開始剤（アゾビスイソブチルアミジン二塩酸塩等）、過硫酸類または過酸化水素と、亜硫酸水素ナトリウム、チオ硫酸ナトリウム等の還元剤との組合せからなるレドックス系開始剤、レドックス系開始剤に少量の鉄、第一鉄塩、硫酸銀等を更に共存させた系の無機系開始剤等が挙げられる。
ラジカル重合開始剤の量は、単量体成分の１００質量部に対して、０．０００１〜５質量部が好ましく、０．００１〜２質量部がより好ましい。
【００３２】
ラジカル重合開始剤を用いる場合、連鎖移動剤の存在下に単量体成分を重合させることが好ましい。
連鎖移動剤としては、アルコール類（メタノール、エタノール等）、クロロフルオロハイドロカーボン（１，３−ジクロロ−１，１，２，２，３−ペンタフルオロプロパン、１，１−ジクロロ−１−フルオロエタン等）、ハイドロカーボン（ペンタン、ヘキサン、シクロヘキサン等）、化合物（４）、化合物（５）、メルカプタン類（ｔｅｒｔ−ドデシルメルカプタン、ｎ−オクタデシルメルカプタン等）等が挙げられる。
Ｒｆ４Ｉ２    （４）
Ｒｆ４ＩＢｒ  （５）
ただし、Ｒｆ４は、炭素数１〜１６のポリフルオロアルキレン基である。
【００３３】
Ｒｆ４において、ポリフルオロアルキレン基は、直鎖状であってもよく、分岐状であってもよい。Ｒｆ４としては、ペルフルオロアルキレン基が好ましい。
連鎖移動剤としては、含フッ素弾性共重合体の架橋性に優れ、架橋ゴム物品のゴム物性がさらに優れる点から、化合物（４）が好ましい。
化合物（４）としては、１，４−ジヨードペルフルオロブタン、１，６−ジヨードペルフルオロヘキサン、１，８−ジヨードペルフルオロオクタン等が挙げられ、重合反応性に優れる点から、１，４−ジヨードペルフルオロブタンが好ましい。
連鎖移動剤の量は、連鎖移動剤の連鎖移動定数に基づき適宜設定される。化合物（４）を用いる場合は、単量体成分の１００質量部に対して、０．０１〜５質量％が好ましく、０．０５〜２質量％がより好ましい。
【００３４】
重合方法としては、乳化重合法、溶液重合法、懸濁重合法、塊状重合法等が挙げられ、分子量および共重合組成の調整、生産性に優れる点から、乳化重合法が好ましい。
乳化重合法においては、乳化剤を含む水性媒体中で単量体成分を重合させる。水性媒体としては、水、水と水溶性有機溶媒との混合物等が挙げられる。水溶性有機溶媒としては、ｔｅｒｔ−ブタノール、プロピレングリコール、ジプロピレングリコール、ジプロピレングリコールモノメチルエーテル、トリプロピレングリコール等が挙げられ、単量体の重合速度が低下しない点から、ｔｅｒｔ−ブタノール、またはジプロピレングリコールモノメチルエーテルが好ましい。
水性媒体が水溶性有機溶媒を含むと、単量体の分散性および含フッ素弾性共重合体の分散性に優れ、また、含フッ素弾性共重合体の生産性に優れる。水溶性有機溶媒の含有量は、水の１００質量部に対して１〜４０質量部が好ましく、３〜３０質量部がより好ましい。
【００３５】
乳化剤としては、アニオン性乳化剤、ノニオン性乳化剤、カチオン性乳化剤等が挙げられ、ラテックスの機械的および化学的安定性がさらに優れる点から、アニオン性乳化剤が好ましい。
アニオン性乳化剤としては、炭化水素系乳化剤（ラウリル硫酸ナトリウム、ドデシルベンゼンスルホン酸ナトリウム等）、含フッ素系乳化剤（ペルフルオロオクタン酸アンモニウム、ペルフルオロオクタン酸ナトリウム、ペルフルオロヘキサン酸アンモニウム、化合物（６）等）等が挙げられる。
Ｆ（ＣＦ２）ｐＯ（ＣＦ（Ｘ）ＣＦ２Ｏ）ｑＣＦ（Ｙ）ＣＯＯＡ  （６）
ただし、ＸおよびＹは、それぞれフッ素原子または炭素数１〜３の直鎖状または分岐状のペルフルオロアルキル基であり、Ａは、水素原子、アルカリ金属またはＮＨ４であり、ｐは、２〜１０の整数であり、ｑは、０〜３の整数である。
【００３６】
化合物（６）としては、下記の例が挙げられる。
Ｃ２Ｆ５ＯＣＦ２ＣＦ２ＯＣＦ２ＣＯＯＮＨ４、
Ｆ（ＣＦ２）３Ｏ（ＣＦ（ＣＦ３）ＣＦ２Ｏ）２ＣＦ（ＣＦ３）ＣＯＯＮＨ４、
Ｆ（ＣＦ２）３ＯＣＦ２ＣＦ２ＯＣＦ２ＣＯＯＮＨ４、
Ｆ（ＣＦ２）３Ｏ（ＣＦ２ＣＦ２Ｏ）２ＣＦ２ＣＯＯＮＨ４、
Ｆ（ＣＦ２）４ＯＣＦ２ＣＦ２ＯＣＦ２ＣＯＯＮＨ４、
Ｆ（ＣＦ２）４Ｏ（ＣＦ２ＣＦ２Ｏ）２ＣＦ２ＣＯＯＮＨ４、
Ｆ（ＣＦ２）３ＯＣＦ２ＣＦ２ＯＣＦ２ＣＯＯＮａ、
Ｆ（ＣＦ２）３Ｏ（ＣＦ２ＣＦ２Ｏ）２ＣＦ２ＣＯＯＮａ、
Ｆ（ＣＦ２）４ＯＣＦ２ＣＦ２ＯＣＦ２ＣＯＯＮａ、
Ｆ（ＣＦ２）４Ｏ（ＣＦ２ＣＦ２Ｏ）２ＣＦ２ＣＯＯＮａ、
Ｆ（ＣＦ２）２ＯＣＦ２ＣＦ２ＯＣＦ２ＣＯＯＮＨ４、
Ｆ（ＣＦ２）２Ｏ（ＣＦ２ＣＦ２Ｏ）２ＣＦ２ＣＯＯＮＨ４、
Ｆ（ＣＦ２）２ＯＣＦ２ＣＦ２ＯＣＦ２ＣＯＯＮａ、
Ｆ（ＣＦ２）２Ｏ（ＣＦ２ＣＦ２Ｏ）２ＣＦ２ＣＯＯＮａ
【００３７】
アニオン性乳化剤としては、ペルフルオロオクタン酸アンモニウム、Ｃ２Ｆ５ＯＣＦ２ＣＦ２ＯＣＦ２ＣＯＯＮＨ４、Ｆ（ＣＦ２）４ＯＣＦ２ＣＦ２ＯＣＦ２ＣＯＯＮＨ４、またはＦ（ＣＦ２）３ＯＣＦ２ＣＦ２ＯＣＦ２ＣＯＯＮＨ４が好ましい。
乳化剤の量は、水性媒体の１００質量部に対して、０．０１〜１５質量部が好ましく、０．１〜１０質量部がより好ましい。
【００３８】
乳化重合法によって含フッ素弾性共重合体を含むラテックスが得られる。含フッ素弾性共重合体は、凝集によってラテックスから分離できる。
凝集方法としては、金属塩の添加、無機酸（塩酸等）の添加、機械的剪断、凍結解凍等による方法が挙げられる。
【００３９】
ラジカル重合の重合条件は、単量体組成、ラジカル重合開始剤の分解温度によって適宜選択される。
重合圧力は、０．１〜２０ＭＰａが好ましく、０．３〜１０ＭＰａがより好ましく、０．３〜５ＭＰａがさらに好ましい。重合温度は、０〜１００℃が好ましく、１０〜９０℃がより好ましく、２０〜８０℃がさらに好ましい。重合時間は、１〜７２時間が好ましく、１〜２４時間がより好ましく、１〜１２時間がさらに好ましい。
【００４０】
（有機ケイ素化合物）
本発明における有機ケイ素化合物は、ペルフルオロポリエーテル鎖および２個以上の重合性不飽和結合を有する有機ケイ素化合物である。
有機ケイ素化合物としては、入手しやすく、かつ架橋ゴム物品としたときの硬度に優れる点から、２価のペルフルオロポリエーテル鎖の両末端に連結基を介してビニルシリル基（ＣＨ２＝ＣＨＳｉ）を有する化合物が好ましく、化合物（７）が特に好ましい。
【００４１】
【化２】
2019009250.tif 000003
【００４２】
ただし、Ｒ１は、１価の炭化水素基であり、Ｒ２は、水素原子または１価の炭化水素基であり、Ｒｆ７は、２価のペルフルオロポリエーテル鎖である。
Ｒ１としては、アルキル基またはアリール基が好ましく、アルキル基がより好ましい。Ｒ１の炭素数は、１〜１０が好ましく、１〜８がより好ましい。
Ｒ２としては、水素原子、アルキル基またはアリール基が好ましく、水素原子またはアルキル基がより好ましい。Ｒ２の炭素数は１〜１０が好ましく、１〜８がより好ましい。
【００４３】
Ｒｆ７としては、たとえば、下記の基が挙げられる。
−（ＣＦ（ＣＦ３）ＯＣＦ２）ｎ１（ＣＦ２ＯＣＦ（ＣＦ３））ｍ１−、
−ＣＦ２ＣＦ２ＯＣＦ２（ＣＦ２）２ＣＦ２ＯＣＦ２ＣＦ２−、
−ＣＦ２ＣＦ２ＯＣＦ２ＣＦ（ＣＦ３）ＯＣＦ２（ＣＦ２）２ＣＦ２ＯＣＦ（ＣＦ３）ＣＦ２ＯＣＦ２ＣＦ２−、
−ＣＦ２（ＯＣＦ２ＣＦ２）ｎ２（ＯＣＦ２）ｍ２ＯＣＦ２−、
−ＣＦ（ＣＦ３）（ＯＣＦ（ＣＦ３）ＣＦ２）ｎ３（ＯＣＦ２）ｍ３ＯＣＦ（ＣＦ３）−、
−ＣＦ２ＣＦ２（ＯＣＦ２ＣＦ２ＣＦ２）ｎ４ＯＣＦ２ＣＦ２−
ただし、ｎ１＋ｍ１は、２〜２００の整数であり、ｎ２は、５〜５０の整数であり、ｍ２は、１〜１０の整数であり、ｎ３は、５〜５０の整数であり、ｍ３は、１〜１０の整数であり、ｎ４は、５〜１００の整数である。
【００４４】
化合物（７）としては、入手しやすく、かつ架橋ゴム物品としたときの硬度に優れる点から、化合物（７−１）または化合物（７−２）が好ましい。
【００４５】
【化３】
2019009250.tif 000004
【００４６】
有機ケイ素化合物は、特許第３２３９７１７号公報に記載の方法によって製造できる。
市販品としては、ＳＩＦＥＬ（信越化学工業社商品名）２６１０、３５９０Ｎ、３７９０Ｎ、３４０５Ａ／Ｂ、３５０５Ａ／Ｂ、３７０５Ａ／Ｂ、２６１８、２６１４、２６１７、２６６１、２６６２等が挙げられる。
【００４７】
有機ケイ素化合物の割合は、含フッ素弾性共重合体と有機ケイ素化合物との合計（１００質量％）のうち、１０〜４０質量％が好ましく、１０〜３５質量％がより好ましく、１０〜３０質量％がさらに好ましい。該割合が前記範囲の下限値以上であれば、架橋ゴム物品としたときの低温特性がさらに優れる。上記割合が前記範囲の上限値以下であれば、架橋ゴム物品としたときのゴム物性が優れる。
【００４８】
含フッ素弾性共重合体組成物が架橋剤をさらに含む場合、架橋効率が高くなる。
架橋剤としては、有機過酸化物、ポリオール、アミン、トリアジン等が挙げられ、架橋ゴム物品の生産性、耐熱性、耐薬品性に優れる点から、有機過酸化物が好ましい。
【００４９】
有機過酸化物としては、ジアルキルペルオキシド類（ジｔｅｒｔ−ブチルペルオキシド、ｔｅｒｔ−ブチルクミルペルオキシド、ジクミルペルオキシド、α，α−ビス（ｔｅｒｔ−ブチルペルオキシ）−ｐ−ジイソプロピルベンゼン、２，５−ジメチル−２，５−ジ（ｔｅｒｔ−ブチルペルオキシ）ヘキサン、２，５−ジメチル−２，５−ジ（ｔｅｒｔ−ブチルペルオキシ）ヘキサン−３等）、１，１−ジ（ｔｅｒｔ−ブチルペルオキシ）−３，３，５−トリメチルシクロヘキサン、２，５−ジメチルヘキサン−２，５−ジヒドロペルオキシド、ベンゾイルペルオキシド、ｔｅｒｔ−ブチルペルオキシベンゼン、１，３−ビス（ｔｅｒｔ−ブチルペルオキシイソプロピル）ベンゼン、２，５−ジメチル−２，５−ジ（ベンゾイルペルオキシ）ヘキサン、ｔｅｒｔ−ブチルペルオキシマレイン酸、ｔｅｒｔ−ブチルペルオキシイソプロピルカーボネート等が挙げられる。有機過酸化物としては、ジアルキルペルオキシド類が好ましい。
【００５０】
架橋剤の配合量は、含フッ素弾性共重合体と有機ケイ素化合物との合計の１００質量部に対して、０．３〜１０質量部が好ましく、０．３〜５質量部がより好ましく、０．５〜３質量部がさらに好ましい。該配合量が前記範囲内であれば、架橋ゴム物品の強度と伸びのバランスに優れる。
【００５１】
含フッ素弾性共重合体組成物が架橋助剤をさらに含む場合、架橋効率がより高くなる。また、架橋ゴム物品の硬度がさらに高くなる。
架橋助剤としては、トリアリルシアヌレート、トリアリルイソシアヌレート、トリメタリルイソシアヌレート、１，３，５−トリアクリロイルヘキサヒドロ−１，３，５−トリアジン、トリアリルトリメリテート、ｍ−フェニレンジアミンビスマレイミド、ｐ−キノンジオキシム、ｐ，ｐ’−ジベンゾイルキノンジオキシム、ジプロパルギルテレフタレート、ジアリルフタレート、Ｎ，Ｎ’，Ｎ’’，Ｎ’’’−テトラアリルテレフタールアミド、ビニル基含有シロキサンオリゴマー（ポリメチルビニルシロキサン、ポリメチルフェニルビニルシロキサン等）等が挙げられる。なかでも、トリアリルシアヌレート、トリアリルイソシアヌレート、またはトリメタリルイソシアヌレートが好ましく、トリアリルイソシアヌレートが特に好ましい。
【００５２】
架橋助剤の配合量は、含フッ素弾性共重合体と有機ケイ素化合物との合計の１００質量部に対して０．１〜１０質量部が好ましく、０．５〜５質量部がより好ましい。該配合量が前記範囲内であれば、架橋ゴム物品の強度と伸びのバランスに優れる。
【００５３】
他の添加剤としては、金属酸化物、顔料、充填剤、補強材、加工助剤等が挙げられる。
含フッ素弾性共重合体組成物が金属酸化物をさらに含む場合、架橋反応が速やかにかつ確実に進行する。
金属酸化物としては、酸化マグネシウム、酸化カルシウム、酸化亜鉛、酸化鉛等の２価金属の酸化物が挙げられる。金属酸化物の配合量は、含フッ素弾性共重合体と有機ケイ素化合物との合計の１００質量部に対して０．１〜１０質量部が好ましく、０．５〜５質量部がより好ましい。該配合量が前記範囲内であれば、架橋ゴム物品の強度と伸びのバランスに優れる。
【００５４】
充填剤または補強材としては、カーボンブラック、酸化チタン、二酸化珪素、クレー、タルク、ポリテトラフルオロエチレン、ポリフッ化ビニリデン、ポリフッ化ビニル、ポリクロロトリフルオロエチレン、ＴＦＥ／エチレン共重合体、ＴＦＥ／プロピレン共重合体、ＴＦＥ／フッ化ビニリデン共重合体等が挙げられる。
加工助剤としては、公知のものが挙げられる。滑剤としての機能を発現する加工助剤としては、脂肪酸金属塩（ステアリン酸ナトリウム、ステアリン酸カルシウム等）、合成ワックス（ポリエチレンワックス等）、脂肪酸エステル（グリセリンモノオレエート等）等が挙げられる。
【００５５】
含フッ素弾性共重合体組成物のＴｇは、０℃以下が好ましく、−４℃以下がより好ましい。Ｔｇが前記範囲内であれば、含フッ素弾性共重合体組成物を架橋ゴム物品としたときの低温特性がさらに優れる。
【００５６】
本発明の含フッ素弾性共重合体組成物は、２本ロール、ニーダー、バンバリーミキサー等の公知の混練装置を用いる混練方法によって、含フッ素弾性共重合体、有機ケイ素化合物、必要に応じて架橋剤、架橋助剤、他の添加剤を混練することによって得られる。
【００５７】
以上説明した本発明の含フッ素弾性共重合体組成物にあっては、含フッ素弾性共重合体と、ペルフルオロポリエーテル鎖および２個以上の重合性不飽和結合を有する有機ケイ素化合物とを含むため、低温特性に優れる架橋ゴム物品を得ることができる。
また、本発明の含フッ素弾性共重合体組成物にあっては、有機ケイ素化合物がケイ素原子を有するため、特許文献１に記載された、ケイ素原子を有さない含フッ素エーテル化合物を含む含フッ素弾性共重合体組成物に比べ、充分な硬度を有する架橋ゴム物品を得ることができる。
【００５８】
＜架橋ゴム物品＞
本発明の架橋ゴム物品は、本発明の含フッ素弾性共重合体組成物を架橋したものである。架橋ゴム物品としては、架橋ゴムシート、Ｏリング、シートガスケット、オイルシール、ダイヤフラム、Ｖ−リング、半導体装置用シール材、耐薬品性シール材、塗料、電線被覆材等が挙げられる。
【００５９】
架橋ゴム物品の切断時引張強さは、５ＭＰａ以上が好ましく、１０ＭＰａ以上がより好ましい。架橋ゴム物品の切断時伸びは、１００％以上が好ましく、１５０％以上がより好ましい。架橋ゴム物品のＴＲ１０は、０℃以下が好ましく、−５℃以下がより好ましい。
架橋ゴム物品のタイプＡデュロメータ硬さは、６０〜９０度が好ましく、６５〜８５度がより好ましい。
【００６０】
本発明の架橋ゴム物品は、公知の方法により、本発明の含フッ素弾性共重合体組成物を適宜成形し、架橋することによって得られる。
架橋方法としては、加熱による方法、電離性放射線照射による方法等が挙げられる。成形方法としては、射出成形法、押出成形法、共押出成形法、ブロー成形法、圧縮成形法、インフレーション成形法、トランスファー成形法、カレンダー成形法等が挙げられる。
【００６１】
含フッ素弾性共重合体組成物が架橋剤として有機過酸化物を含有する場合、加熱による架橋が好ましい。
加熱架橋による架橋ゴム物品の具体的な製造方法としては、例えば、熱プレス成形法が挙げられる。熱プレス成形法では、加熱した金型を用い、目的の形状を有する金型のキャビティに含フッ素弾性共重合体組成物を充填して、加熱することによって成形と同時に架橋（熱プレス架橋）を行うことで架橋ゴム物品が得られる。加熱温度は、１３０〜２２０℃が好ましく、１４０〜２００℃がより好ましく、１５０〜１８０℃がさらに好ましい。
【００６２】
熱プレス成形法を用いる場合、熱プレス架橋（一次架橋とも記す。）で得られた架橋ゴム物品を、必要により、電気、熱風、蒸気等を熱源とするオーブン等でさらに加熱して、架橋を進行させること（二次架橋とも記す。）も好ましい。二次架橋時の温度は、１５０〜２８０℃が好ましく、１８０〜２６０℃がより好ましく、２００〜２５０℃がさらに好ましい。二次架橋時間は、１〜４８時間が好ましく、４〜２４時間がより好ましい。充分に二次架橋することによって、架橋ゴム物品のゴム物性が向上する。また、架橋ゴム物品に含まれる過酸化物の残渣が分解、揮散して、低減される。熱プレス成形法は、シール材等の成形に適用することが好ましい。
【００６３】
電離性放射線照射による方法における電離性放射線としては、電子線、γ線等が挙げられる。電離性放射線照射により架橋する場合には、あらかじめ含フッ素弾性共重合体組成物を、目的の形状に成形した後、電離性放射線を照射して架橋させる方法が好ましい。成形方法としては、含フッ素弾性共重合体組成物を適当な溶媒中に溶解分散した懸濁溶液を塗布し、乾燥し塗膜とする方法、または含フッ素弾性共重合体組成物を押出成形し、ホースや電線の形状に成形する方法等が挙げられる。電離性放射線の照射量は、適宜設定され、１〜３００ｋＧｙが好ましく、１０〜２００ｋＧｙがより好ましい。
【００６４】
以上説明した本発明の架橋ゴム物品にあっては、本発明の含フッ素弾性共重合体組成物を架橋してなるものであるため、低温特性に優れるとともに、充分な硬度を有する。
【実施例】
【００６５】
以下に実施例を用いて本発明をさらに詳しく説明するが、本発明はこれら実施例に限定されるものではない。なお、例２〜１１は実施例であり、例１は比較例である。【００６６】
＜測定、評価＞
（含フッ素弾性共重合体における各単位の割合）
１９Ｆ−ＮＭＲ分析、フッ素含有量分析、赤外吸収スペクトル分析から求めた。【００６７】
（含フッ素弾性共重合体のヨウ素原子の含有量）
自動試料燃焼装置（イオンクロマトグラフ用前処理装置）（ダイアインスツルメンツ社製、ＡＱＦ−１００）とイオンクロマトグラフとを組み合わせた装置で定量した。【００６８】
（含フッ素弾性共重合体組成物のＴｇ）
示差走査熱量計（セイコーインスツル社製ＤＳＣ７０２０型）を用いて、１０±０．１ｍｇの含フッ素弾性共重合体組成物を−７０℃から１０℃／分で５０℃まで昇温させ、１０℃／分で−７０℃まで冷却させた際の吸熱ピーク変化の中心温度をガラス転移温度Ｔｇとした。Ｔｇは、架橋ゴム物品の低温特性の目安となる。【００６９】
（含フッ素弾性共重合体組成物の５％質量減少温度）
示差熱熱重量同時測定装置（セイコーインスツル社製、ＴＧ／ＤＴＡ７２００型）を用い、窒素雰囲気中、昇温速度１０℃／分で含フッ素弾性共重合体組成物（１０ｍｇ）を昇温した際に、含フッ素弾性共重合体組成物の質量減少率が５質量％となるときの温度を求めた。この５％質量減少温度は、架橋ゴム物品の耐熱性の目安となる。【００７０】
（含フッ素弾性共重合体組成物のＭＨ−ＭＬ）
架橋特性測定器（アルファーテクノロジーズ社製、ＲＰＡ）を用いて、１７７℃で１２分間、振幅３度の条件にて架橋特性を測定した。架橋特性において、ＭＨはトルクの最大値を示し、ＭＬはトルクの最小値を示し、ＭＨ−ＭＬは架橋度を示す。架橋特性は、含フッ素共重合体の架橋反応性の目安となり、ＭＨ−ＭＬの値が大きいほど、架橋性に優れることを示す。【００７１】
（架橋ゴム物品の比重）
比重計（新光電子社製）を用い、ＪＩＳ  Ｋ  ６２２０−１に準じて比重を測定した。【００７２】
（架橋ゴム物品の切断時引張強さ）
試験機（上島製作所社製、クイックリーダー）を用い、ＪＩＳ  Ｋ  ６２５１：２０１０（対応国際規格ＩＳＯ  ３７：２００５）に準じて切断時引張強さを測定した。【００７３】
（架橋ゴム物品の切断時伸び）
試験機（上島製作所社製、クイックリーダー）を用い、ＪＩＳ  Ｋ  ６２５１：２０１０（対応国際規格ＩＳＯ  ３７：２００５）に準じて切断時伸びを測定した。【００７４】
（架橋ゴム物品の引張応力）
試験機（上島製作所社製、クイックリーダー）を用い、ＪＩＳ  Ｋ  ６２５１：２０１０（対応国際規格ＩＳＯ  ３７：２００５）に準じて１００％伸びでの引張応力を測定した。【００７５】
（架橋ゴム物品の硬さ）
ゴム用自動硬度計（Ｈ・バーレイス試験機社製、デジテスト）を用い、ＪＩＳ  Ｋ  ６２５３−１：２０１２（対応国際規格ＩＳＯ  １８５１７：２００５）に準じてタイプＡデュロメータ硬さを測定した。【００７６】
（架橋ゴム物品のＴＲ１０）
ＴＲテスター（安田精機製作所社製、Ｎｏ．１４５−Ｌ）を用い、ＪＩＳ  Ｋ  ６２６１：２００６（対応国際規格ＩＳＯ  ２９２１：１９８２）に記載の低温弾性回復試験（ＴＲ試験）に準じて、伸長した状態で低温（−７０〜−７３℃）で凍結された試験片が温度上昇に伴い弾性を回復して収縮率が１０％に達するときの温度ＴＲ１０を求めた。【００７７】
＜含フッ素弾性共重合体の製造＞
（製造例１）
アンカー翼を備えた内容積２１００ｍＬのステンレス製耐圧反応器を脱気した後、超純水の８０４ｇ、Ｃ２Ｆ５ＯＣＦ２ＣＦ２ＯＣＦ２ＣＯＯＮＨ４の３０質量％溶液の８０．１ｇ、リン酸水素二ナトリウム・１２水和物の５質量％水溶液の１．８ｇ、および１，４−ジヨードペルフルオロブタンの０．８７ｇを仕込み、気相を窒素置換した。アンカー翼を用いて６００ｒｐｍの速度で撹拌しながら、内温が８０℃になってからＴＦＥの１３ｇおよびＰＭＶＥの６５ｇを容器内に圧入した。反応器内圧は０．９０ＭＰａであった。過硫酸アンモニウムの１質量％水溶液の２０ｍＬを添加し、重合を開始した。重合開始前に圧入する単量体（以下、初期単量体と記す。）の添加比をモル比で表すと、ＴＦＥ：ＰＭＶＥ＝２５：７５であった。【００７８】
重合の進行に伴い、反応器内圧が０．８９ＭＰａに低下した時点でＴＦＥを圧入し、反応器内圧を０．９０ＭＰａに昇圧させた。これを繰り返し、ＴＦＥの８ｇを圧入するたびにＰＭＶＥの７ｇも圧入した。
ＴＦＥの総添加質量が８０ｇとなった時点で、重合開始後に圧入する単量体（以下、「後添加単量体」と記す。）の添加を停止し、反応器内温を１０℃に冷却させ、重合反応を停止させ、含フッ素弾性共重合体を含むラテックスを得た。重合時間は１８０分間であった。また、後添加単量体の総添加質量は、ＴＦＥが８０ｇ、ＰＭＶＥが６３ｇであり、これをモル比に換算すると、ＴＦＥ：ＰＭＶＥ＝６５：３５であった。【００７９】
ラテックスを硫酸アルミニウムカリウムの５質量％水溶液に添加して、含フッ素弾性共重合体を凝集、分離した。含フッ素弾性共重合体を濾過し、超純水によって洗浄し、５０℃で真空乾燥させ、白色の含フッ素弾性共重合体１を得た。各単量体の割合は、ＴＦＥ：ＰＭＶＥ＝６６：３４であり、ヨウ素原子の含有量は、０．３４質量％であった。【００８０】
（製造例２）
アンカー翼を備えた内容積２１００ｍＬのステンレス製耐圧反応器を脱気した後、超純水の９００ｇ、Ｃ２Ｆ５ＯＣＦ２ＣＦ２ＯＣＦ２ＣＯＯＮＨ４の３０質量％溶液の８０．１ｇ、Ｃ７ＰＥＶＥの５４ｇ、Ｃ３ＤＶＥの１．３２ｇ、リン酸水素二ナトリウム・１２水和物の５質量％水溶液の１．８ｇ、および１，４−ジヨードペルフルオロブタンの０．６ｇを仕込み、気相を窒素置換した。アンカー翼を用いて６００ｒｐｍの速度で撹拌しながら、内温が８０℃になってからＴＦＥの２５ｇおよびＰＭＶＥの４５ｇを容器内に圧入した。反応器内圧は０．９０ＭＰａであった。過硫酸アンモニウムの２．５質量％水溶液の２０ｍＬを添加し、重合を開始した。初期単量体の添加比をモル比で表すと、ＴＦＥ：ＰＭＶＥ：Ｃ７ＰＥＶＥ：Ｃ３ＤＶＥ＝３８．９０：４０．８６：２：０．２４であった。【００８１】
重合の進行に伴い、反応器内圧が０．８９ＭＰａに低下した時点でＴＦＥを圧入し、反応器内圧を０．９０ＭＰａに昇圧させた。これを繰り返し、ＴＦＥの７．２ｇを圧入するたびにＰＭＶＥの４．１ｇも圧入した。
ＴＦＥの総添加質量が７１ｇとなった時点で、後添加単量体の添加を停止し、反応器内温を１０℃に冷却させ、重合反応を停止させ、含フッ素弾性共重合体を含むラテックスを得た。重合時間は１５０分間であった。また、後添加単量体の総添加質量は、ＴＦＥが７１ｇ、ＰＭＶＥが３７ｇであり、これをモル比に換算すると、ＴＦＥ：ＰＭＶＥ＝７６：２４であった。【００８２】
ラテックスを硫酸アルミニウムカリウムの５質量％水溶液に添加して、含フッ素弾性共重合体を凝集、分離した。含フッ素弾性共重合体を濾過し、超純水によって洗浄し、５０℃で真空乾燥させ、白色の含フッ素弾性共重合体２を得た。各単量体の割合は、ＴＦＥ：ＰＭＶＥ：Ｃ７ＰＥＶＥ：Ｃ３ＤＶＥ＝７１．１６：１９．９：８．８：０．１４であり、ヨウ素原子の含有量は、０．２質量％であった。【００８３】
＜含フッ素弾性共重合体組成物の製造＞
（例１〜１１）
表１に示す配合で２本ロールで混練し、例１〜１１の含フッ素弾性共重合体組成物を得た。含フッ素弾性共重合体組成物についての結果を表１に示す。【００８４】
＜架橋ゴム物品の製造＞
例１〜１１の含フッ素弾性共重合体組成物について、１５０℃で２０分間の熱プレス（一次架橋）を行った後、２００℃のオーブン内で４時間の二次架橋を行い、厚さ２ｍｍの架橋ゴムシートを得た。架橋ゴムシートを３号ダンベルで打ち抜き、例１〜１１の試験片を得た。試験片についての結果を表１に示す。【００８５】
【表１】
2019009250.tif 000005
【００８６】
表中の商品名は、下記のとおりである。
パーヘキサ２５Ｂ：日油社商品名、２，５−ジメチル−２，５−ジ（ｔｅｒｔ−ブチルペルオキシ）ヘキサン。
ＳＩＦＥＬ２６１０：信越化学工業社商品名、ペルフルオロポリエーテル鎖および２個以上の重合性不飽和結合を有する有機ケイ素化合物。
ＳＩＦＥＬ３５９０Ｎ：信越化学工業社商品名、ペルフルオロポリエーテル鎖および２個以上の重合性不飽和結合を有する有機ケイ素化合物。【００８７】
ペルフルオロポリエーテル鎖および重合性不飽和結合を有する化合物を含まない例１の含フッ素弾性共重合体組成物は、架橋ゴム物品としたときの低温特性は不充分であった。
例２〜１１は、ペルフルオロポリエーテル鎖および２個以上の重合性不飽和結合を有する有機ケイ素化合物を含む例である。低温特性に優れるとともに、充分な硬度を有する架橋ゴム物品を得ることができた。
【産業上の利用可能性】
【００８８】
本発明の含フッ素弾性共重合体組成物は、通常のゴム製品に用いることができ、低温特性に優れることから、特に、低温環境下で使用されるＯリング、シートガスケット、オイルシール、ダイヤフラム、Ｖ−リング等に好適に用いることができる。また、半導体装置用シール材、耐薬品性シール材、塗料、電線被覆材等にも好適に用いることができる。また、耐蝕性ゴム塗料、耐ウレア系グリース用シール材等、ゴム塗料、接着ゴム、ホース、チューブ、カレンダーシート（ロール）、スポンジ、ゴムロール、石油掘削用部材、放熱シート、溶液架橋体、ゴムスポンジ、ベアリングシール（耐ウレアグリース等）、ライニング（耐薬品）、自動車用絶縁シート、電子機器向け絶縁シート、時計向けゴムバンド、内視鏡用パッキン（耐アミン）、蛇腹ホース（カレンダーシートからの加工）、給湯器パッキン／弁、防舷材（海洋土木、船舶）、繊維・不織布（防護服等）、基盤シール材、ゴム手袋、一軸偏心ねじポンプのステータ、尿素ＳＣＲシステム用部品、防振剤、制振剤、シーリング剤、他材料への添加剤、玩具の用途にも適用できる。【００８９】
なお、２０１７年７月５日に出願された日本特許出願２０１７−１３１９３２号の明細書、特許請求の範囲、図面、及び要約書の全内容をここに引用し、本発明の明細書の開示として、取り入れるものである。
【国際調査報告】
2019009250.tif 000007
2019009250.tif 000008
2019009250.tif 000009
2019009250.tif 000010